ИСПОЛЬЗОВАНИЕ, ПО МЕНЬШЕЙ МЕРЕ, ОДНОГО ГЕМИПЕРОКСИАЦЕТАЛЯ, ОТДЕЛЬНО ИЛИ В КОМБИНАЦИИ С ДРУГИМИ ПЕРОКСИДАМИ, ДЛЯ АКТИВАЦИИ ПОЛИМЕРИЗАЦИИ ИЛИ СОПОЛИМЕРИЗАЦИИ ЭТИЛЕНА ПОД ВЫСОКИМ ДАВЛЕНИЕМ

1. Применение, по меньшей мере, одного органического пероксида, отдельно или в комбинации с одним или несколькими отличающимися дополнительными органическими пероксидами, выбранными из группы, включающей гемипероксиацетали, для радикальной полимеризации или сополимеризации этилена под высоким давлением.
2. Применение по п. 1, отличающееся тем, что пероксид выбирают из группы, включающей гемипероксиацетали, имеющие температуру полураспада за одну минуту и при атмосферном давлении от 125 до 160°C, предпочтительно от 130 до 155°C, более предпочтительно от 140 до 150°C.
3. Применение по любому из предыдущих пунктов, отличающееся тем, что пероксид выбирают из группы, включающей гемиперокси-ацетали, соответствующие общей формуле (I):
(I),
в которой (I):
1
1
4
1
R представляет собой линейную или разветвленную C-C-, предпочтительно C-алкильную группу,
2
4
12
5
R представляет собой разветвленную C-C-, предпочтительно C- алкильную группу,
n имеет значение ноль или целое число от 1 до 3,
3
1
3
R представляет собой линейную или разветвленную C-C-алкильную группу.
4. Применение по любому из предыдущих пунктов, отличающееся тем, что пероксид или пероксиды выбран или выбраны из группы, состоящей из 1-метокси-1-трет-амилперокси-циклогексана (TAPMC), 1-метокси-1-трет-бутилперокси-циклогексана (TBPMC), 1-метокси-1-трет-амилперокси-3,3,5-триметилциклогексана, 1-метокси-1-трет-бутилперокси-3,3,5-триметилциклогексана, 1-этокси-1-трет-амилперокси-циклогексана, 1-этокси-1-трет-бутилпероксициклогексана, 1-этокси-1-трет-бутил-3,3,5-пероксициклогексана и их смесей.
5. Применение по любому из предыдущих пунктов, отличающееся тем, что пероксид представляет собой 1-метокси-1-трет-амилпероксициклогексан.
6. Применение по любому из предыдущих пунктов, отличающееся тем, что дополнительный(е) пероксид или пероксиды выбран или выбраны из группы, состоящей из перокси-ацеталей, предпочтительно имеющих температуру полураспада за одну минуту и при атмосферном давлении от 145 до 180°C, предпочтительно от 150 до 180°C, более предпочтительно от 160 до 175°C, еще более предпочтительно от 160 до 170°C.
7. Применение по любому из предыдущих пунктов, отличающееся тем, что дополнительный(е) пероксид или пероксиды выбран или выбраны из группы, состоящей из перокси-ацеталей, способных инициировать радикальную полимеризацию или сополимеризацию этилена под высоким давлением в температурном интервале от 190 до 250°C.
8. Применение по любому из предыдущих пунктов, отличающееся тем, что дополнительный(е) пероксид или пероксиды выбран или выбраны из группы, состоящей из перокси-ацеталей, соответствующих общей формуле (II):
(II),
в которой
4
11
1
6
R-R, являются одинаковыми или разными, и представляют собой линейную или разветвленную C-C-алкильную группу.
9. Применение по любому из предыдущих пунктов, отличающееся тем, что дополнительный(е) пероксид или пероксиды выбран или выбраны из группы, состоящей из 2,2-ди(трет-амил-перокси)пропана, 2,2-ди(трет-амилперокси)бутана и их смесей, предпочтительно представляет собой 2,2-ди(трет-амилперокси)-бутан.
10. Применение по любому из предыдущих пунктов, отличающееся тем, что дополнительный(е) пероксид или пероксиды выбран или выбраны из группы, состоящей из пероксидов, имеющих температуру полураспада за одну минуту и при атмосферном давлении, которая ниже температуры полураспада гемиперокси-ацеталей по любому из пп. 1-5.
11. Применение по п. 10, отличающееся тем, что дополнительный(е) пероксид или пероксиды выбран или выбраны из группы, состоящей из трет-амилпероксинеодеканоата, трет-бутил-пероксинеодеканоата, диэтилгексилпероксидикарбоната, трет-амил-перпивалата, трет-бутилперпивалата, ди(3,5,5-триметил-гексаноил)пероксида, 2,5-диметил-2,5-ди(2-этилгексаноил-перокси)гексана, трет-амилперокси-2-этилгексаноата и их смесей.
12. Применение по любому из предыдущих пунктов, отличающееся тем, что дополнительный(е) пероксид или пероксиды также могут быть выбраны из группы, состоящей из пероксидов, имеющих температуру полураспада за одну минуту и при атмосферном давлении, которая выше температуры полураспада гемипероксиацеталей по любому из пп. 1-5.
13. Применение по п. 12, отличающееся тем, что дополнительный(е) пероксид или пероксиды выбран или выбраны из группы, состоящей из трет-амилперокси-3,5,5-триметилгексаноата, трет-бутилперокси-3,5,5-триметилгексаноата, трет-бутил-перацетата, 2,2-ди(трет-амилперокси)бутана, 2,2-ди(трет-бутил-перокси)бутана, трет-амилпероксибензоата, трет-бутилперокси-бензоата и их смесей.
14. Применение по любому из предыдущих пунктов, отличающееся тем, что дополнительный(е) пероксид или пероксиды также могут быть выбраны из группы, включающей сложные пероксиэфиры, которые способны инициировать радикальную полимеризацию или сополимеризацию этилена под высоким давлением при температуре от 160 до 190°C, предпочтительно выбраны из группы, состоящей из трет-бутилперокси-2-этилгексаноата, трет-амилперокси-2-этилгексаноата и их смесей, более предпочтительно представляет собой трет-бутилперокси-2-этилгексаноат.
15. Применение по любому из предыдущих пунктов, отличающееся тем, что дополнительный(е) пероксид или пероксиды также могут быть выбраны из группы, включающей сложные пероксиэфиры, которые способны инициировать радикальную полимеризацию или сополимеризацию этилена под высоким давлением при температуре выше, чем 220°C, предпочтительно выбраны из группы, состоящей из ди-трет-амилпероксида, 2,5-диметил-2,5-ди(трет-бутилперокси)гексана, ди-трет-бутилпероксида, 3,6,9-триэтил-3,6,9-триметил-1,4,7-трипероксонана или еще 3,3,5,7,7-пентаметил-1,2,4-триоксепана и их смесей.
16. Применение по любому из предыдущих пунктов для радикальной полимеризации этилена под высоким давлением.
17. Способ получения полиэтилена или сополимера этилена, включающий стадию радикальной полимеризации или сополимеризации этилена под высоким давлением в присутствии, по меньшей мере, одного пероксида по любому из пп. 1-5, отдельно или в комбинации с одним или несколькими отличающимися дополнительными пероксидами по любому из пп. 1 и 6-16.
18. Способ по п. 17, отличающийся тем, что стадию полимеризации или сополимеризации осуществляют путем впрыскивания пероксида по любому из пп. 1-6, отдельно или в комбинации с одним или несколькими отличающимися дополнительными пероксидами по любому из пп. 1 и 6-16, в одной точке или во множестве точек реактора.
19. Способ по п. 17 или 18, отличающийся тем, что сополимер этилена выбирают из группы, включающей сополимеры этилена и акрилата(ов), сополимеры на основе этилена и, по меньшей мере, одного альфа- или альфа, омега-олефина, сополимеры на основе этилена и монооксида углерода и сополимеры на основе этилена и сомономеров насыщенных циклических ангидридов.
20. Способ по п. 17 или 18, отличающийся тем, что полимер для получения представляет собой полиэтилен, предпочтительно полиэтилен низкой плотности.
21. Композиция, содержащая:
(i) по меньшей мере, один этиленовый мономер,
(ii) по меньшей мере, один пероксид, выбранный из группы, включающей гемипероксиацетали по любому из пп. 1-5, и
(iii) необязательно, по меньшей мере, один дополнительный пероксид, отличный от пероксида (ii), по любому из пп. 1 и 6-16.